상기 실시 예 1 내지 26 , 비 교예 1 , 및 비 교예 2 에서 제조 된 액정 광배 향제 를 10 cm× 10 cm 크기 의 ITO 기판 위 에 도포 하 고 , 스핀 코팅 하 여 0 . 1 ㎛ 두께 로 균일 하 게 만든 다음 , 핫 플레이트 ( hot plate ) 위 에서 70 ℃ 의 온도 로 탈 용매 과정 을 거치 고 210 ℃ 의 온도 로 경화 과정 을 거쳐 액정 광 배향 막 을 제조 하 였 다 .